(57)【特許請求の範囲】
【請求項１】
グリセリンと直鎖脂肪酸とがエステル結合した構造を有するエステル成分（Ａ）と、ポリグリセリンと脂肪酸とがエステル結合した構造を有するエステル成分（Ｂ１）及びショ糖と脂肪酸とがエステル結合した構造を有するエステル成分（Ｂ２）から選ばれる少なくとも１種のエステル成分（Ｂ）とを含有し、
前記直鎖脂肪酸が、リノール酸と、リノール酸を除く炭素数１４〜２２の直鎖脂肪酸とを含み、直鎖脂肪酸全体に占めるリノール酸の割合が５〜２０重量％であり、リノール酸とリノール酸を除く炭素数１４〜２２の直鎖脂肪酸との合計の重量割合が９５重量％以上であり、
前記エステル成分（Ｂ２）が、分子内に３個以上のエステル基を有する化合物であり、
前記エステル成分（Ａ）を１００重量部としたときの前記エステル成分（Ｂ）の割合が０．０００１〜１０重量部である、
合成繊維用処理剤。
【請求項２】
前記エステル成分（Ｂ）が、前記エステル成分（Ｂ１）である、請求項１に記載の処理剤。
【請求項３】
前記エステル成分（Ｂ）が、前記エステル成分（Ｂ２）である、請求項１に記載の処理剤。
【請求項４】
前記エステル成分（Ｂ）が、前記エステル成分（Ｂ１）及び前記エステル成分（Ｂ２）である、請求項１に記載の処理剤。
【請求項５】
処理剤の不揮発分に占める前記エステル成分（Ａ）の重量割合が１０〜７０重量％である、請求項１〜４のいずれかに記載の処理剤。
【請求項６】
前記直鎖脂肪酸全体に占めるリノレン酸の重量割合が２重量％以下である、請求項１〜５のいずれかに記載の処理剤。
【請求項７】
前記エステル成分（Ａ）のヨウ素価が３０〜８０である、請求項１〜６のいずれかに記載の処理剤。
【請求項８】
前記エステル成分（Ａ）の重量平均分子量が５００〜１２００である、請求項１〜７のいずれかに記載の処理剤。
【請求項９】
前記エステル成分（Ｂ１）の重量平均分子量が１１００〜２００００であり、前記エステル成分（Ｂ２）の重量平均分子量が１１００〜６５００である、請求項１〜８のいずれかに記載の処理剤。
【請求項１０】
前記エステル成分（Ｂ２）の水酸基価が、３００以下である、請求項１〜９のいずれかに記載の処理剤。
【請求項１１】
さらに、ノニオン界面活性剤を含有する、請求項１〜１０のいずれかに記載の処理剤。
【請求項１２】
原料合成繊維フィラメント糸条に、請求項１〜１１のいずれかに記載の処理剤が付与された、合成繊維フィラメント糸条。
【請求項１３】
原料合成繊維フィラメント糸条に、請求項１〜１１のいずれかに記載の処理剤を付与する工程を含む、合成繊維フィラメント糸条の製造方法。
【請求項１４】
請求項１２に記載の合成繊維フィラメント糸条を含む、繊維構造物。
【発明の詳細な説明】
【技術分野】
【０００１】
本発明は、合成繊維用処理剤及びその利用に関するものである。更に詳しくは、合成繊維マルチフィラメント糸条を製造する際に用いられる合成繊維用処理剤、該処理剤が付与された合成繊維フィラメント糸条、該処理剤を用いた合成繊維フィラメント糸条の製造方法、及び該合成繊維フィラメント糸条を含む繊維構造物に関するものである。
【背景技術】
【０００２】
従来、合成繊維用処理剤の潤滑剤として、鉱物油、一価アルコールと脂肪酸のエステル、多価アルコールと脂肪酸のエステルが使用されている（例えば、特許文献１）。近年、熱処理の高温化や多糸条化により、鉱物油や一価アルコールと脂肪酸のエステルなど、低分子成分の発煙による作業環境の悪化が指摘されてきた。この問題を解決すべく、多価アルコールと脂肪酸のエステルの使用が増えてきており、その中でも環境対策等から天然素材成分等の多価アルコール脂肪酸エステルの使用が増えてきている。【０００３】
一方、天然素材成分等の多価アルコール脂肪酸エステルの使用の増加に伴い、季節要因等により、低温で処理剤成分が固化する問題が発生している。成分が固化した処理剤を水に乳化させた場合、固化した成分が水に不溶となり、製糸時に糸条に処理剤を均一に付着させることが困難となり、毛羽・断糸を誘発し、満管率の低下や後加工工程での製織性・製編性不良につながる。従って、これまでの合成繊維用処理剤は、季節要因等の温度変化により、毛羽や糸切れといった製糸性が変動する問題があった。
【先行技術文献】
【特許文献】
【０００４】
【特許文献１】日本国特開平３−９７９６１号公報
【発明の概要】
【発明が解決しようとする課題】
【０００５】
本発明の目的は、季節要因等の温度変化による製糸性の変動を抑制して、毛羽や糸切れを低減させることのできる合成繊維用処理剤、該処理剤が付与された合成繊維フィラメント糸条、該処理剤を用いた合成繊維フィラメント糸条の製造方法、及び該合成繊維フィラメント糸条を含む繊維構造物を提供することである。
【課題を解決するための手段】
【０００６】
本発明者らは、上記課題を解決するために鋭意検討した結果、特定のエステル成分（Ａ）と特定のエステル成分（Ｂ）とを含有する合成繊維用処理剤であれば、本発明の課題を解決できることを見出し、本発明に到達した。【０００７】
すなわち、本発明の合成繊維用処理剤は、グリセリンと直鎖脂肪酸とがエステル結合した構造を有するエステル成分（Ａ）と、ポリグリセリンと脂肪酸とがエステル結合した構造を有するエステル成分（Ｂ１）及びショ糖と脂肪酸とがエステル結合した構造を有するエステル成分（Ｂ２）から選ばれる少なくとも１種のエステル成分（Ｂ）とを含有し、前記直鎖脂肪酸が、リノール酸と、リノール酸を除く炭素数１４〜２２の直鎖脂肪酸とを含み、直鎖脂肪酸全体に占めるリノール酸の割合が５〜２０重量％であり、リノール酸とリノール酸を除く炭素数１４〜２２の直鎖脂肪酸との合計の重量割合が９５重量％以上であり、前記エステル成分（Ｂ２）が、分子内に３個以上のエステル基を有する化合物である。【０００８】
前記エステル成分（Ｂ）としては、前記エステル成分（Ｂ１）の場合、前記エステル成分（Ｂ２）での場合、前記エステル成分（Ｂ１）及び前記エステル成分（Ｂ２）での場合がある。【０００９】
前記エステル成分（Ａ）を１００重量部としたときの前記エステル成分（Ｂ）の割合は０．０００１〜１０重量部であることとが好ましい。【００１０】
処理剤の不揮発分に占める前記エステル成分（Ａ）の重量割合は１０〜７０重量％であることが好ましい。【００１１】
前記直鎖脂肪酸全体に占めるリノレン酸の重量割合は２重量％以下であることが好ましい。【００１２】
前記エステル成分（Ａ）のヨウ素価は３０〜８０であることが好ましい。
前記エステル成分（Ａ）の重量平均分子量は５００〜１２００であることが好ましい。【００１３】
前記エステル成分（Ｂ１）の重量平均分子量は１１００〜２００００であることが好ましい。前記エステル成分（Ｂ２）の重量平均分子量は１１００〜６５００であることが好ましい。
前記エステル成分（Ｂ２）の水酸基価は３００以下であることが好ましい。
本発明の処理剤は、さらに、ノニオン界面活性剤を含有することが好ましい。【００１４】
本発明の合成繊維フィラメント糸条は、原料合成繊維フィラメント糸条に、上記の処理剤が付与されたものである。【００１５】
本発明の合成繊維フィラメント糸条の製造方法は、原料合成繊維フィラメント糸条に、上記の処理剤を付与する工程を含むものである。【００１６】
本発明の繊維構造物は、上記の合成繊維フィラメント糸条及び／又は上記の製造方法で得られた合成繊維フィラメント糸条を含むものである。
【発明の効果】
【００１７】
本発明の合成繊維用処理剤を用いれば、季節要因等の温度変化による製糸性の変動を抑制することができ、毛羽や糸切れを低減することができる。本発明の製造方法によれば、季節要因等の温度変化による製糸性の変動が抑制され、毛羽や糸切れが低減された合成繊維フィラメント糸条を得ることができる。本発明の繊維構造物は、品質に優れる。
【発明を実施するための形態】
【００１８】
本発明の合成繊維用処理剤は、特定のエステル成分（Ａ）と特定のエステル成分（Ｂ）を必須に含有するものである。以下、詳細に説明する。
【００１９】
[エステル成分（Ａ）]
エステル成分（Ａ）は、本発明の処理剤の必須成分であり、グリセリンと直鎖脂肪酸とがエステル結合した構造を有するエステルである。エステル成分（Ａ）の代わりに、１価アルコールと脂肪酸がエステル結合した構造を持つエステルを用いた場合、平滑性に優れるが、熱処理時の発煙が増加し、作業環境を悪化させる。エステル成分（Ａ）は、１種又は２種以上を使用してもよい。また、グリセリンと分岐脂肪酸とがエステル結合した構造を持つエステルを用いた場合、平滑性が不足し、毛羽が増加する。なお、エステル成分（Ａ）は、分子内にポリオキシアルキレン基を有しない化合物である。
【００２０】
エステル成分（Ａ）を構成する直鎖脂肪酸は、炭素骨格が直鎖構造である脂肪族モノカルボン酸をいう。直鎖脂肪酸には、ヒドロキシ脂肪酸も含まれてもよいが、ヒドロキシ脂肪酸が含まれると該処理剤の平滑剤としての役割が不足することから、ヒドロキシ脂肪酸は含まれないことが好ましい。
【００２１】
エステル成分（Ａ）を構成する直鎖脂肪酸は、リノール酸と、リノール酸を除く炭素数１４〜２２の脂肪酸（以下、脂肪酸（ａ）という）とを含有し、直鎖脂肪酸全体に占めるリノール酸の割合は５〜２０重量％であり、リノール酸と直鎖脂肪酸（ａ）との合計の重量割合が９５重量％以上である。つまり、該直鎖脂肪酸は、リノール酸と脂肪酸（ａ）から実質的に構成されているものである。
【００２２】
直鎖脂肪酸全体に占めるリノール酸の割合は、５〜２０重量％であり、６〜１９重量％がより好ましく、７〜１８重量％がさらに好ましい。リノール酸の割合が５重量％未満の場合、十分な油膜強度が得られなくなり、毛羽が発生し、高品位の繊維が得られない。一方、リノール酸の割合が２０重量％超の場合、処理剤の耐熱性が悪化し、ローラー汚れが発生し、その結果、毛羽、断糸が発生する。
【００２３】
直鎖脂肪酸全体に占める直鎖脂肪酸（ａ）の割合は、７５〜９５重量％であり、７６〜９４重量％がより好ましく、７７〜９３重量％さらに好ましい。該割合が７５重量％未満の場合、該エステルの油膜強度が不足したり、分子量が大きくなり十分な平滑性が得られなくなったりする。そのため、毛羽が発生し、高品位の繊維が得られないことがある。一方、該割合が９５重量％超の場合、リノール酸の含有量が不足し、この場合も油膜強度が低下し、毛羽が発生することがある。
【００２４】
また、直鎖脂肪酸全体に占めるリノール酸と直鎖脂肪酸（ａ）との合計の重量割合は、９５重量％以上であり、９６重量％以上が好ましく、９７重量％以上がより好ましい。該割合が９５重量％未満の場合、十分な油膜強度が得られなくなり、毛羽が発生し、高品位の繊維が得られない。
【００２５】
直鎖脂肪酸全体に占めるリノレン酸の重量割合は、２重量％以下が好ましく、１重量％以下がより好ましく、０．５重量％以下がさらに好ましく、０重量％が特に好ましい。該重量割合が２重量％超の場合、処理剤の耐熱性が悪化し、ローラー汚れが発生し、その結果、毛羽、断糸が発生するおそれがある。
【００２６】
また、直鎖脂肪酸（ａ）は、飽和脂肪酸、不飽和脂肪酸であってもよい。直鎖脂肪酸（ａ）の炭素数は１４〜２２であり、１４〜２０がさらに好ましい。炭素数が１４未満の場合、十分な油膜強度が得られなくなり、毛羽が発生する。炭素数が２２超であると、エステルの平滑性が不足し、毛羽が増加する。
【００２７】
直鎖脂肪酸（ａ）としては、例えば、ミリスチン酸、ミリストレイン酸、パルミチン酸、パルミトレイン酸、ステアリン酸、オレイン酸、エライジン酸、リノレン酸、エイコセン酸、ベヘン酸、エルカ酸等が挙げられる。
【００２８】
本発明の効果をより発揮させる点から、エステル成分（Ａ）の凝固点は、−１０℃以上が好ましく、−１０〜１５℃が好ましく、−１０〜１０℃がさらに好ましい。該凝固点が−１０℃未満の場合、エステル成分（Ｂ）の併用の必要がない場合がある。なお、本発明でいう凝固点とは、示差走査熱量計（ＤＳＣ）を用い、試料を５０℃まで昇温し１分間等温し、次に１０℃／分で−６０℃まで冷却し８分間等温して固化し、その後１０℃／分で５０℃まで昇温した時に得られるＤＳＣ曲線の吸熱ピークのうち、最も吸熱が大きいピークの温度をいう。
【００２９】
エステル成分（Ａ）のヨウ素価は、３０〜８０が好ましく、３５〜７５がより好ましく、４０〜７５がさらに好ましい。該ヨウ素価が３０未満の場合、エステル成分（Ａ）の凝固点が高く、エステル成分（Ｂ）を使用しても、低温で凝固し易く、本発明の効果が得られにくい。一方、該ヨウ素価が８０超の場合、耐熱性が悪化し、その結果、毛羽、断糸も悪化する場合がある。なお、本発明でのヨウ素価は、ＪＩＳ  Ｋ−００７０に基づき測定した値をいう。
【００３０】
エステル成分（Ａ）の酸価は、７以下が好ましく、５以下がより好ましく、３以下がさらに好ましい。エステル成分（Ａ）の酸価が７超の場合、熱処理時に多量の発煙が発生したり、臭気が発生したりして、使用環境を悪化する場合がある。なお、本発明での酸価は、ＪＩＳ  Ｋ−００７０に基づき測定した。
【００３１】
エステル成分（Ａ）の水酸基価は、０．１〜２５が好ましく、０．５〜２３がより好ましく、１．０〜２０がさらに好ましい。エステル成分（Ａ）の水酸基価が０．１未満の場合、エステルを得るのは困難な場合がある。一方、エステル成分（Ａ）の水酸基価が２５超の場合、該処理剤の平滑剤としての役割が不足し、毛羽が増加する場合がある。なお、本発明での水酸基価は、ＪＩＳ  Ｋ−００７０に基づき測定した。
【００３２】
エステル成分（Ａ）の重量平均分子量は、５００〜１２００が好ましく、７００〜１０００がより好ましく、８００〜１０００がさらに好ましい。該重量平均分子量が５００未満の場合、油膜強度が不足し、毛羽が増加したり、熱処理時の発煙が増加したりする場合がある。一方、該重量平均分子量が１２００超の場合、平滑性が不足して毛羽が多発し、高品位の繊維が得られないだけでなく、製織や編み工程での品位が劣る場合がある。なお、本発明における重量平均分子量は、東ソー（株）製高速ゲルパーミエーションクロマトグラフィー装置ＨＬＣ−８２２０ＧＰＣを用い、試料濃度３ｍｇ／ｃｃで、昭和電工（株）製分離カラムＫＦ−４０２ＨＱ、ＫＦ−４０３ＨＱに注入し、示差屈折率検出器で測定されたピークより算出した。
【００３３】
エステル成分（Ａ）は、天然の種子や花など天然より得られる天然エステルを公知の方法で精製したり、更に精製したエステルを公知の方法で融点差を利用して分離、再精製をしたりして得ることができる。天然エステルとしては、あまに油、ひまわり油、大豆油、菜種油、胡麻油、オリーブ油、パーム核油、パーム油、ヤシ油等が挙げられる。これらの中でも、目的のグリセリンエステル化合物を収率良く得るためには、オリーブ油、パーム油が好ましく、パーム油がさらに好ましい。
【００３４】
[エステル成分（Ｂ）]
エステル成分（Ｂ）は、本発明の処理剤の必須成分であり、ポリグリセリンと脂肪酸（以下、脂肪酸（ｂ１）ということがある）とがエステル結合した構造を有するエステル成分（Ｂ１）及びショ糖と脂肪酸（以下、脂肪酸（ｂ２）ということがある）とがエステル結合した構造を有するエステル成分（Ｂ２）から選ばれる少なくとも１種である。また、前記エステル成分（Ｂ２）は、分子内に３個以上のエステル基を有する化合物である。エステル成分（Ａ）に加え、エステル成分（Ｂ）を併用することにより、季節要因等の温度変化による製糸性の変動を抑制することができ、毛羽や糸切れを低減することができる。エステル成分（Ｂ）は、１種又は２種以上を使用してもよい。
【００３５】
エステル成分（Ｂ１）は、ポリグリセリンと脂肪酸（ｂ１）とがエステル結合した構造を有するエステルである。ここでいうポリグリセリンとは平均重合度が３モル以上のものを示し、平均重合度３未満はポリグリセリンに含まれない。また、エステル成分（Ｂ１）は、分子内にポリオキシアルキレン基を有しない化合物である。エステル成分（Ｂ１）は、１種又は２種以上を使用してもよい。
エステル成分（Ｂ１）を構成するポリグリセリンの平均重合度は、４〜６０が好ましく、４〜４５、５〜２０が好ましく、６〜１９がより好ましく、７〜１８がさらに好ましい。該平均重合度が６０超の場合、処理剤への溶解性が低下することがある。一方、該平均重合度が４未満の場合、本願発明の効果を発揮できないことがある。
【００３６】
エステル成分（Ｂ１）を構成する脂肪酸（ｂ１）は、飽和脂肪酸、不飽和脂肪酸のいずれであってもよい。当該脂肪酸（ｂ１）の炭素数は、４〜２４が好ましく、６〜２２がより好ましく、８〜２２がさらに好ましい。該炭素数が４未満の場合及び２４超の場合、本願発明の効果を発揮できないことがある。
当該脂肪酸（ｂ１）としては、例えば、酪酸、吉草酸、カプロン酸、ヘプチル酸、カプリル酸、カプリン酸、ラウリン酸、ミリスチン酸、ミリストレイン酸、パルミチン酸、パルミトレイン酸、イソセチル酸、ステアリン酸、イソステアリン酸、オレイン酸、エライジン酸、リノール酸、リノレン酸、アラキジン酸、エイコセン酸、ベヘン酸、イソドコサン酸、エルカ酸、リグノセリン酸、イソテトラドコサン酸等が挙げられる。
【００３７】
エステル成分（Ｂ１）の重量平均分子量は、１１００〜２００００が好ましく、１２５０〜１６０００、１５００〜１５０００、１５００〜７５００、１８００〜７２００、２０００〜７０００の順に好ましい。該重量平均分子量が１１００未満の場合、本願発明の効果を発揮できないことがある。一方、該重量平均分子量が２００００超の場合、処理剤への溶解性が低下することがある。
【００３８】
本願発明の効果をより発揮させる点から、エステル成分（Ｂ１）のヨウ素価は、１０〜１００が好ましく、１５〜９５がより好ましく、２０〜９０がさらに好ましい。
【００３９】
本願発明の効果をより発揮させる点から、エステル成分（Ｂ１）の水酸基価は、２００以下が好ましく、５〜１８０がより好ましく、１０〜１６０がさらに好ましい。
【００４０】
本願発明の効果をより発揮させる点から、エステル成分（Ｂ１）のエステル化率は、５０モル％以上が好ましく、５５〜９８モル％がより好ましく、６０〜９５モル％がさらに好ましい。エステル成分（Ｂ）のエステル化率が５０モル％未満の場合、処理剤への溶解性が低下することがある。なお、本発明におけるエステル化率とは、ポリグリセリン又はショ糖の全水酸基に対して、脂肪酸によりエステル化された割合をいう。
【００４１】
本願発明の効果をより発揮させる点から、エステル成分（Ｂ１）のＨＬＢは、１０以下が好ましく、０．５〜８がより好ましく、１〜７がさらに好ましい。ここでＨＬＢとは、Ｈｙｄｒｏｐｈｉｌｉｃ  Ｌｉｐｏｐｈｉｌｉｃ  Ｂａｌａｎｃｅの略であって、乳化剤が親水性か親油性かを知る指標となるもので、この数値が大きい程、親水性が強い事を示す。本発明におけるＨＬＢはＧｒｉｆｆｉｎらが提唱したアトラス法により、実験的に求めることができる。
【００４２】
エステル成分（Ｂ２）は、本発明の処理剤の必須成分であり、８価のアルコールであるショ糖と脂肪酸（ｂ２）とがエステル結合した構造を有するエステルであって、分子内に３個以上のエステル基を有する化合物である。エステル基が３個未満の場合、本願発明の効果を発揮できない。また、エステル成分（Ｂ２）は、分子内にポリオキシアルキレン基を有しない化合物である。エステル成分（Ｂ２）は、１種又は２種以上を使用してもよい。
本願発明の効果を発揮させる点から、エステル成分（Ｂ２）の分子内のエステル基の数は、４〜８個がより好ましく、５〜７個がさらに好ましい。
【００４３】
エステル成分（Ｂ２）を構成する脂肪酸（ｂ２）は、飽和脂肪酸、不飽和脂肪酸のいずれであってもよい。当該脂肪酸（ｂ２）の炭素数は、４〜２４が好ましく、６〜２２がより好ましく、８〜２２がさらに好ましい。該炭素数が４未満の場合及び２４超の場合、本願発明の効果を発揮できないことがある。
当該脂肪酸（ｂ２）としては、例えば、酪酸、吉草酸、カプロン酸、ヘプチル酸、カプリル酸、カプリン酸、ラウリン酸、ミリスチン酸、ミリストレイン酸、パルミチン酸、パルミトレイン酸、イソセチル酸、ステアリン酸、イソステアリン酸、オレイン酸、エライジン酸、リノール酸、リノレン酸、アラキジン酸、エイコセン酸、ベヘン酸、イソドコサン酸、エルカ酸、リグノセリン酸、イソテトラドコサン酸等が挙げられる。
【００４４】
エステル成分（Ｂ２）の重量平均分子量は、１１００〜６５００が好ましく、１１５０〜４０００がより好ましく、１２００〜３５００がさらに好ましい。該重量平均分子量が１１００未満の場合、本願発明の効果を発揮できないことがある。一方、該重量平均分子量が６５００超の場合、処理剤への溶解性が低下することがある。
【００４５】
本願発明の効果をより発揮させる点から、エステル成分（Ｂ２）のヨウ素価は、９０以下が好ましく、７５以下がより好ましく、６０以下がさらに好ましい。
【００４６】
本願発明の効果をより発揮させる点から、エステル成分（Ｂ２）の水酸基価は、３００以下が好ましく、１０〜２５０がより好ましく、２０〜２００がさらに好ましい。
【００４７】
本願発明の効果をより発揮させる点から、エステル成分（Ｂ２）のエステル化率は、４０モル％以上が好ましく、４５〜９８モル％がより好ましく、５０〜９５モル％がさらに好ましい。エステル成分（Ｂ２）のエステル化率が４０モル％未満の場合、処理剤への溶解性が低下することがある。
【００４８】
本願発明の効果をより発揮させる点から、エステル成分（Ｂ２）のＨＬＢは、６以下が好ましく、０．５〜５．５がより好ましく、１〜５．５がさらに好ましく、１〜５が特に好ましい。
【００４９】
エステル成分（Ｂ）は、本発明の効果をより発揮させる観点から、エステル成分（Ｂ１）及びエステル成分（Ｂ２）からなることが好ましい。その場合のエステル成分（Ｂ１）とエステル成分（Ｂ２）との比（Ｂ１／Ｂ２）は、１／５〜１００００／１が好ましく、１／２〜５０００／１がより好ましく、１／１〜３５００／１がさらに好ましい。
【００５０】
エステル成分（Ｂ１）、（Ｂ２）の製造方法としては、特に限定はなく、公知の手法を採用できる。例えば、アルカリ触媒下、酸触媒下、又は無触媒下にて、常圧又は減圧下でエステル化することができる。具体的には、ポリグリセリン又はショ糖と、脂肪酸と、触媒とを仕込み、窒素ガス気流下で１６０〜２６０℃の温度で遊離脂肪酸がなくなるまで反応させて得ることができる。なお、得られたポリグリセリン脂肪酸エステル又はショ糖脂肪酸エステルは使用される製品の使用上の要求によってさらに精製してもよい。精製の方法としては、特に限定はなく、公知の手法を採用できる。例えば、活性炭や活性白土等にて吸着処理したり、水蒸気、窒素等をキャリアーガスとして用いて減圧下脱臭処理を行ったり、酸やアルカリを用いて洗浄を行ったり、分子蒸留を行ったりして、精製することができる。
また、エステル成分（Ｂ１）、（Ｂ２）は公知のエステル交換反応に準じて製造することができ、溶媒を用いる方法を例に取り以下に簡単に説明する。所定量の原料、溶媒、触媒を仕込み、減圧下で４０〜１３０℃の温度に保ちながら、エステル交換反応を通常２０〜８０時間行う。なお、得られたポリグリセリン脂肪酸エステル又はショ糖脂肪酸エステルは、使用される製品の使用上の要求によってさらに精製してもよい。精製の方法としては、特に限定はなく、公知の手法を採用できる。
【００５１】
[ノニオン界面活性剤]
本発明の処理剤は、さらにノニオン界面活性剤を含有することが好ましい。ノニオン界面活性剤を用いることにより、水系付与するための乳化性を与えることができる。また、油膜強度の向上、集束性の向上を図ることでき、高い製糸性が得られる。ノニオン界面活性剤は、１種又は２種以上を使用してもよい。
【００５２】
処理剤の油膜強度を向上させ、高い製糸性を得ることができる点から、ノニオン界面活性剤としては、ポリオキシアルキレン基含有ヒドロキシ脂肪酸多価アルコールエステル及びポリオキシアルキレン基含有ヒドロキシ脂肪酸多価アルコールエステルの少なくとも一つの水酸基を脂肪酸で封鎖したエステルから選ばれる少なくとも１種のノニオン界面活性剤（１）を含むことが好ましい。
【００５３】
ノニオン界面活性剤全体に占めるノニオン界面活性剤（１）の重量割合は、５〜９５重量％が好ましく、８〜９３重量％がより好ましく、１０〜９１重量％がさらに好ましい。該重量割合が５重量％未満の場合、処理剤の油膜強度が低下し毛羽が増加したり、本処理剤をエマルションで使用する場合の安定性が不足したりすることがある。一方、該重量割合が９５重量％超の場合、処理剤の平滑性が不足し、毛羽が増加することがある。
【００５４】
ノニオン界面活性剤（１）の一つであるポリオキシアルキレン基含有ヒドロキシ脂肪酸多価アルコールエステル（以下、ポリヒドロキシエステルということがある）は、構造上、ポリオキシアルキレン基含有ヒドロキシ脂肪酸と多価アルコールとのエステルであり、多価アルコールの水酸基のうち、２個以上の水酸基がエステル化されている。したがって、ポリオキシアルキレン基含有ヒドロキシ脂肪酸多価アルコールエステルは、複数の水酸基を有するエステルである。
【００５５】
ポリオキシアルキレン基含有ヒドロキシ脂肪酸は、脂肪酸の炭化水素基に酸素原子を介してポリオキシアルキレン基が結合した構造を有し、ポリオキシアルキレン基の脂肪酸の炭化水素基と結合していない片末端が水酸基となっている。
ポリヒドロキシエステルとしては、例えば、炭素数６〜２２（好ましくは１６〜２０）のヒドロキシ脂肪酸と多価アルコールとのエステル化物のアルキレンオキシド付加物を挙げることができる。
【００５６】
炭素数６〜２２のヒドロキシ脂肪酸としては、例えば、ヒドロキシカプリル酸、ヒドロキシカプリン酸、ヒドロキシラウリン酸、ヒドロキシステアリン酸、リシノール酸挙げられ、ヒドロキシオクタデカン酸、リシノール酸が好ましい。多価アルコールとしては、例えば、エチレングリコール、グリセリン、ソルビトール、ソルビタン、トリメチロールプロパン、ペンタエリスリトール等が挙げられ、グリセリンが好ましい。アルキレンオキシドとしては、エチレンオキシド、プロピレンオキシド、ブチレンオキシド等の炭素数２〜４のアルキレンオキシドが挙げられる。
【００５７】
アルキレンオキシドの付加モル数は、３〜６０が好ましく、８〜５０がさらに好ましい。アルキレンオキシドに占めるエチレンオキシドの割合は５０モル％以上が好ましく、８０モル％以上がさらに好ましい。
２種類以上のアルキレンオキシドを付加する場合、それらの付加順序は特に限定されるものでなく、付加形態はブロック状、ランダム状のいずれでもよい。アルキレンオキシドの付加は公知の方法により行うことができるが、塩基性触媒の存在下にて行うことが一般的である。
【００５８】
ポリヒドロキシエステルは、例えば、多価アルコールとヒドロキシ脂肪酸（ヒドロキシモノカルボン酸）を通常の条件でエステル化してエステル化物を得て、次いでこのエステル化物にアルキレンオキシドを付加反応させることによって製造できる。ポリヒドロキシエステルは、ひまし油などの天然から得られる油脂やこれに水素を添加した硬化ひまし油を用い、さらにアルキレンオキシドを付加反応させることによっても、好適に製造できる。
【００５９】
ノニオン界面活性剤（１）には、上述のポリヒドロキシエステルの少なくとも１つの水酸基を脂肪酸で封鎖したエステルも含まれる。封鎖する脂肪酸の炭素数は６〜２４が好ましく、１２〜１８がさらに好ましい。脂肪酸中の炭化水素基の炭素数は分布があってもよく、炭化水素基は直鎖状であっても分岐を有していてもよく、飽和であっても不飽和であってもよく、多環構造を有していてもよい。このような脂肪酸としては、例えば、ラウリン酸、ミリスチン酸、パルミチン酸、パルミトレイン酸、ステアリン酸、オレイン酸、エイコサン酸、ベヘン酸、リグノセリン酸等が挙げられる。エステル化の方法、反応条件等については特に限定はなく、公知の方法、通常の条件を採用できる。
【００６０】
ノニオン界面活性剤（１）としては、例えば、硬化ヒマシ油エチレンオキシド付加物、ヒマシ油エチレンオキシド付加物、硬化ヒマシ油エチレンオキシド付加物モノオレエート、硬化ヒマシ油エチレンオキシド付加物ジオレエート、硬化ヒマシ油エチレンオキシド付加物トリオレエート、ヒマシ油エチレンオキシド付加物トリオレエート、硬化ヒマシ油エチレンオキシド付加物トリステアレート、ヒマシ油エチレンオキシド付加物トリステアレート、これらのなかでも処理剤の相溶性、油膜強度、毛羽減少の点から、硬化ヒマシ油エチレンオキシド付加物、硬化ヒマシ油エチレンオキシド付加物トリオレエート、硬化ヒマシ油エチレンオキシド付加物トリステアレートが好ましい。
【００６１】
ノニオン界面活性剤（１）以外のノニオン界面活性剤としては、ポリオキシアルキレン多価アルコールエーテル（２）、ポリオキシアルキレン多価アルコール脂肪酸エステル（３）、ポリオキシアルキレン脂肪族アルコールエーテル（４）、ポリアルキレングリコールの脂肪酸エステル（５）、多価アルコール脂肪酸エステル（６）等が挙げられる。
【００６２】
ポリオキシアルキレン多価アルコールエーテル（２）とは、多価アルコールに対して、エチレンオキシド、プロピレンオキシド、ブチレンオキシドなどのアルキレンオキシドが付加した構造を持つ化合物である。
【００６３】
多価アルコールとしては、エチレングリコール、グリセリン、トリメチロールプロパン、ペンタエリスリトール、ジグリセリン、ソルビタン、ソルビトール、ジトリメチロールプロパン、ジペンタエリスリトール、ショ糖等が挙げられる。これらのなかでもグリセリン、トリメチロールプロパン、ショ糖、が好ましい。
【００６４】
アルキレンオキシドの付加モル数としては、３〜１００が好ましく、４〜７０がより好ましく、５〜５０がさらに好ましい。また、アルキレンオキシドに占めるエチレンオキシドの割合は、５０モル％以上が好ましく、８０モル％以上がさらに好ましい。ポリオキシアルキレン多価アルコールエーテルの重量平均分子量は、３００〜１００００が好ましく、４００〜８０００がより好ましく、５００〜５０００がさらに好ましい。
【００６５】
ポリオキシアルキレン多価アルコールエーテル（２）としては、ポリエチレングリコール、グリセリンエチレンオキシド付加物、トリメチロールプロパンエチレンオキシド付加物、ペンタエリスリトールエチレンオキシド付加物、ジグリセリンエチレンオキシド付加物、ソルビタンエチレンオキシド付加物、ソルビタンエチレンオキシドプロピレンオキシド付加物、ソルビトールエチレンオキシド付加物、ソルビトールエチレンオキシドプロピレンオキシド付加物、ジトリメチロールプロパンエチレンオキシド付加物、ジペンタエリスリトールエチレンオキシド付加物、ショ糖エチレンオキシド付加物等が挙げられるが、これに限定されるものではない。
【００６６】
ポリオキシアルキレン多価アルコール脂肪酸エステル（３）は、多価アルコールに対して、エチレンオキシド、プロピレンオキシド、ブチレンオキシドなどのアルキレンオキシドが付加した化合物と、脂肪酸とがエステル結合した構造を持つ化合物である。
【００６７】
多価アルコールとしては、グリセリン、トリメチロールプロパン、ペンタエリスリトール、エリスリトール、ジグリセリン、ソルビタン、ソルビトール、ジトリメチロールプロパン、ジペンタエリスリトール、ショ糖等が挙げられる。これらのなかでも、グリセリン、ジグリセリン、ソルビタン、ソルビトールが好ましい。
【００６８】
脂肪酸としては、ラウリン酸、ミリスチン酸、ミリストレイン酸、パルミチン酸、パルミトレイン酸、イソセチル酸、ステアリン酸、イソステアリン酸、オレイン酸、エライジン酸、リノール酸、リノレン酸、アラキジン酸、エイコセン酸、ベヘン酸、イソドコサン酸、エルカ酸、リグノセリン酸、イソテトラドコサン酸等が挙げられる。
【００６９】
アルキレンオキシドの付加モル数としては、３〜１００が好ましく、５〜７０がより好ましく、１０〜５０がさらに好ましい。また、アルキレンオキシドに占めるエチレンオキシドの割合は、５０モル％以上が好ましく、８０モル％以上がさらに好ましい。
【００７０】
ポリオキシアルキレン多価アルコール脂肪酸エステル（３）の重量平均分子量は、３００〜７０００が好ましく、５００〜５０００がより好ましく、７００〜３０００がさらに好ましい。
【００７１】
ポリオキシアルキレン多価アルコール脂肪酸エステル（３）としては、グリセリンエチレンオキシド付加物モノラウレート、グリセリンエチレンオキシド付加物ジラウレート、グリセリンエチレンオキシド付加物トリラウレート、トリメチロールプロパンエチレンオキシド付加物トリラウレート、ソルビタンエチレンオキシド付加物モノオレエート、ソルビタンエチレンオキシド付加物ジオレエート、ソルビタンエチレンオキシド付加物トリオレエート、ソルビタンエチレンオキシドプロピレンオキシド付加物モノオレエート、ソルビタンエチレンオキシドプロピレンオキシド付加物ジオレエート、ソルビタンエチレンオキシドプロピレンオキシド付加物トリオレエート、ソルビタンエチレンオキシドプロピレンオキシド付加物トリラウレート、ショ糖エチレンオキシド付加物トリラウレート等が挙げられるが、これに限定されるものではない。
【００７２】
ポリオキシアルキレン脂肪族アルコールエーテル（４）とは、脂肪族一価アルコールに対し、エチレンオキシド、プロピレンオキシド、ブチレンオキシドなどのアルキレンオキシドを付加した構造を持つ化合物である。
【００７３】
ポリオキシアルキレン脂肪族アルコールエーテル（４）としては、例えば、オクチルアルコール、２−エチルヘキシルアルコール、デシルアルコール、ラウリルアルコール、トリデシルアルコール、ミリスチルアルコール、ステアリルアルコール、イソステアリルアルコール、オレイルアルコールなどの脂肪族アルコールのアルキレンオキシド付加物が挙げられる。
【００７４】
アルキレンオキシドの付加モル数としては、１〜１００モルが好ましく、２〜７０モルがより好ましく、３〜５０モルがさらに好ましい。また、アルキレンオキシド全体に対するエチレンンオキシドの割合は、２０モル％以上が好ましく、３０モル％以上がより好ましく、４０モル％以上がさらに好ましい。
【００７５】
ポリアルキレングリコールの脂肪酸エステル（５）とはポリオキシエチレングリコール、ポリオキシエチレンポリオキシプロピレングリコールと、脂肪酸とがエステル結合した構造を持つ化合物である。ポリアルキレングリコールの重量平均分子量は、１００〜１０００が好ましく、１５０〜８００がより好ましく、２００〜７００がさらに好ましい。
【００７６】
ポリアルキレングリコール脂肪酸エステル（５）としては、ポリエチレングリコールモノラウレート、ポリエチレングリコールジラウレート、ポリエチレングリコールモノオレエート、ポリエチレングリコールジオレエート、ポリエチレングリコールモノステアレート、ポリエチレングリコールジステアレート、ポリエチレンポリプロピレングリコールモノラウレート、ポリエチレンポリプロピレングリコールジラウレート、ポリエチレンポリプロピレングリコールモノオレエート、ポリエチレンポリプロピレングリコールジオレエート等が挙げられるが、これに限定されるものではない。
【００７７】
多価アルコール脂肪酸エステル（６）は、多価アルコールと脂肪酸がエステル結合した構造を持ち、かつ少なくとも１つ又は２つ以上の水酸基を有し、さらに上記のエステル成分（Ａ）を除く化合物である。
【００７８】
多価アルコールとしては、エチレングリコール、トリメチロールプロパン、ペンタエリスリトール、エリスリトール、ジエチレングリコール、ジグリセリン、ソルビタン、ソルビトール、ジトリメチロールプロパン等が挙げられる。これらのなかでも、エチレングリコール、グリセリン、ジグリセリン、ソルビタン、ソルビトールが好ましい。
【００７９】
脂肪酸としては、ラウリン酸、ミリスチン酸、ミリストレイン酸、パルミチン酸、パルミトレイン酸、イソセチル酸ステアリン酸、イソステアリン酸、オレイン酸、エライジン酸、リノール酸、リノレン酸、ツベルクロステアリン酸、イソイコサン酸、ガドレイン酸、エイコセン酸、ベヘン酸、イソドコサン酸、エルカ酸、リグノセリン酸等が挙げられる。
【００８０】
多価アルコール脂肪酸エステル（６）の重量平均分子量は、１００〜１０００が好ましく、２００〜８００がより好ましく、３００〜６００がさらに好ましい。
【００８１】
多価アルコール脂肪酸エステル（６）としては、グリセリンモノラウレート、グリセリンジラウレート、グリセリンモノオレエート、グリセリンジオレエート、ソルビタンモノオレエート、ソルビタンジオレエート等が挙げられるが、これに限定されるものではない。
【００８２】
[合成繊維用処理剤]
本発明の合成繊維用処理剤は、原料合成繊維に付与された後に巻き取られること無く、熱延伸される合成繊維を製造する際に使用される処理剤であり、上記のエステル成分（Ａ）とエステル成分（Ｂ）とを必須に含有するものである。エステル成分（Ａ）を１００重量部としたときのエステル成分（Ｂ）の割合は、０．０００１〜１０重量部が好ましく、０．０００３〜８重量部がより好ましく、０．０００５〜５重量部がさらに好ましく、０．００１〜３重量部が特に好ましい。該割合が０．０００１重量未満の場合、十分な効果を発揮することが困難となる。一方、該割合が１０重量部超の場合、処理剤の粘度が高くなり、平滑性が不足し、毛羽が増加することがある。
【００８３】
エステル成分（Ｂ）がエステル成分（Ｂ１）の場合、エステル成分（Ａ）を１００重量部としたときのエステル成分（Ｂ１）の割合は、０．０００１〜１０重量部が好ましく、０．０００３〜８重量部がより好ましく、０．０００５〜５重量部がさらに好ましく、０．００１〜３重量部が特に好ましい。該割合が１０重量部超の場合、十分な効果を発揮することが困難となることがある。
エステル成分（Ｂ）がエステル成分（Ｂ２）の場合、エステル成分（Ａ）を１００重量部としたときのエステル成分（Ｂ２）の割合は、０．０００１〜５重量部が好ましく、０．０００３〜３重量部がより好ましく、０．０００５〜２重量部がさらに好ましい。該割合が５重量部超の場合、十分な効果を発揮することが困難となることがある。
【００８４】
処理剤の不揮発分に占めるエステル成分（Ａ）の重量割合は、１０〜７０重量％が好ましく、１３〜６７重量％がより好ましく、１５〜６５がさらに好ましい。該重量割合が１０重量％未満の場合、処理剤の発煙による作業環境の悪化の改善効果が小さくなることがある。一方、該重量割合が７０重量％超の場合、本願発明の効果を発揮できないことがある。なお、本発明における不揮発分とは、処理剤を１０５℃で熱処理等して溶媒等を除去し、恒量に達した時の絶乾成分をいう。
【００８５】
処理剤がノニオン界面活性剤を含有する場合、処理剤の不揮発分に占めるノニオン界面活性剤の重量割合は、１５〜６５重量％が好ましく、２０〜６３重量％がより好ましく、２５〜６０重量％がさらに好ましい。該重量割合が１５重量％未満の場合、処理剤の油膜強度が低下し、毛羽が増加したりすることがある。一方、該重量割合が６５重量％超の場合、エステル成分の使用量が減少して平滑性が不足し、毛羽が増加することがある。
【００８６】
（その他成分）
本発明の合成繊維用処理剤は、処理剤のエマルション化、繊維への付着性補助、繊維からの処理剤の水洗、繊維への制電性、潤滑性、集束性の付与等のために、上記のノニオン界面活性剤以外の界面活性剤を含有してもよい。このような界面活性剤としては、アルキルホスフェートの金属塩又はアミン塩、ポリオキシエチレンアルキルホスフェートの金属塩又はアミン塩、アルカンスルホン酸塩、脂肪酸石鹸等のアニオン性界面活性剤；アルキルアミン塩、アルキルイミダゾリニウム塩、第４級アンモニウム塩等のカチオン性界面活性剤；ラウリルジメチルベタイン、ステアリルジメチルベタイン等の両性界面活性剤等が挙げられる。これら界面活性剤は、１種又は２種以上で併用してもよい。これら界面活性剤を含有する場合の処理剤の不揮発分に占める界面活性剤の重量割合は、特に限定はないが、０．０１〜２０重量％が好ましく、０．１〜１５重量％がより好ましい。なお、ここでいう界面活性剤は、重量平均分子量が１０００未満のものをいう。
【００８７】
また、本発明の合成繊維用処理剤は、上記エステル成分（Ａ）以外の平滑剤として、鉱物油、一価アルコールと脂肪酸のエステル、多価アルコールと脂肪酸のエステル及び一価アルコールと多価カルボン酸のエステルから選ばれる少なくとも１種の平滑剤（Ｅ）を含有してもよい。これら平滑剤（Ｅ）は１種又は２種以上を使用してもよい。ここでいう鉱物油は処理剤を希釈するために用いる低粘度希釈剤ではなく、不揮発分に含まれる。処理剤の不揮発分に占める平滑剤（Ｅ）の重量割合は、０．１〜３０重量％が好ましく、１〜２０重量％が好ましい。
【００８８】
鉱物油としては、特に限定はないが、マシン油、スピンドル油、流動パラフィン等を挙げることができる。鉱物油の３０℃における粘度は、１００〜５００秒が好ましい。
一価アルコールと脂肪酸のエステルとしては、特に限定はないが、イソオクチルパルミテート、イソトリデシルステアレート、オレイルオレエート等を挙げることができる。一価アルコールと脂肪酸のエステルの重量平均分子量は３００〜６００が好ましい。
多価アルコールと脂肪酸のエステルとしては、特に限定はないが、トリメチロールプロパントリラウレート、ネオペンチルグリコールジオレエート、ペンタエリスリトールテトラデカネート等を挙げることができる。多価アルコールと脂肪酸のエステルの重量平均分子量は３００〜１２００が好ましい。
一価アルコールと多価カルボン酸のエステルのとしては、特に限定はないが、ジオレイルアジペート、ジオクチルセバケート、トリオクチルトリメリテート等を挙げることができる。一価アルコールと多価カルボン酸のエステルの重量平均分子量は３００〜１２００が好ましい。
【００８９】
また、本発明の合成繊維用処理剤は、耐熱性を付与するため、さらに酸化防止剤や変成シリコーンを含有してもよい。酸化防止剤としては、フェノール系、チオ系、ホスファイト系等の公知のものが挙げられる。酸化防止剤は１種または２種以上を使用してもよい。酸化防止剤を含有する場合の処理剤の不揮発分に占める酸化防止剤の重量割合は、特に限定はないが、０．１〜５重量％が好ましく、０．１〜３重量％が好ましい。
【００９０】
また、本発明の合成繊維用処理剤は、更に原液安定剤（例えば、水、エチレングリコール、プロピレングリコール）を含有してもよい。原液安定剤を含有する場合の処理剤に占める原液安定剤の重量割合は、０．１〜３０重量％が好ましく、１〜２０重量％がさらに好ましい。
【００９１】
また、本発明の合成繊維用処理剤は、本発明の効果を阻害しない範囲で、チオジプロピオン酸と脂肪族アルコールとのジエステル化合物を含有してもよい。
チオジプロピオン酸と脂肪族アルコールとのジエステル化合物は、抗酸化能を有する成分である。該ジエステル化合物を使用することで、処理剤の耐熱性を高めることができる。１種または２種以上を使用してもよい。該ジエステル化合物を構成するチオジプロピオン酸の分子量は、４００〜１０００が好ましく、５００〜９００がより好ましく、６００〜８００がさらに好ましい。該ジエステル化合物を構成する脂肪族アルコールは、飽和であっても不飽和であってもよい。脂肪族アルコールの炭素数は８〜２４が好ましく、１２〜２４がより好ましく、１６〜２４がさらに好ましい。脂肪族アルコールとしては、例えば、オクチルアルコール、２−エチルヘキシルアルコール、デシルアルコール、ラウリルアルコール、ミリスチルアルコール、イソセチルアルコール、オレイルアルコールおよびイソステアリルアルコールなどが挙げられ、これらの中でもオレイルアルコール、イソセチルアルコール、イソステアリルアルコールが好ましい。
【００９２】
本発明の合成繊維用処理剤は、不揮発分のみからなる前述の成分で構成されていてもよく、不揮発分と原液安定剤とから構成されてもよく、水中に不揮発分を乳化した水系エマルジョンであってもよい。本発明の合成繊維用処理剤が水中に不揮発分を乳化した水系エマルジョンの場合、不揮発分の濃度は５〜３５重量％が好ましく、６〜３０重量％がより好ましい。
【００９３】
本発明の合成繊維用処理剤の製造方法については、特に限定はなく、公知の方法を採用することができる。合成繊維用処理剤は、構成する前記の各成分を任意又は特定の順番で添加混合することによって製造される。
【００９４】
［合成繊維フィラメント糸条、その製造方法及び繊維構造物］
本発明の合成繊維フィラメント糸条は、本発明の合成繊維用処理剤が付与されたものである。また、本発明の合成繊維フィラメント糸条の製造方法は、原料合成繊維フィラメント糸条に、本発明の合成繊維用処理剤を付与する工程を含むものである。発明の製造方法によれば、スカムや糸切れの発生を低減することができ、糸品位に優れた合成繊維フィラメント糸条得ることができる。なお、本発明における原料合成繊維フィラメント糸条とは、処理剤が付与されていない合成繊維フィラメント糸条をいう。
【００９５】
合成繊維用処理剤を付与する工程としては、特に限定はなく、公知の方法を採用することできる。通常、原料合成繊維フィラメント糸条の紡糸工程で合成繊維用処理剤を付与する。処理剤が付与された後、熱ローラーにより延伸、熱セットが行われ、巻き取られる。このように、処理剤を付与した後、一旦巻き取れられることなく熱延伸する工程を有する場合に、本発明の合成繊維用処理剤は好適に使用することができる。熱延伸する際の温度として一例をあげると、ポリエステル、ナイロンでは、産業資材用であれば２１０〜２６０℃、衣料用であれば１１０〜１８０℃が想定される。
【００９６】
原料合成繊維フィラメント糸条に付与する際の合成繊維処理剤は、水中に不揮発分を乳化した水系エマルジョン処理剤が挙げられる。付与方法としては、特に限定されるものではないが、ガイド給油、ローラー給油、ディップ給油、スプレー給油等が挙げられる。これらの中ででも、付与量の管理のしやすさから、ガイド給油、ローラー給油が好ましい。
【００９７】
合成繊維用処理剤の不揮発分の付与量は、原料合成繊維フィラメント糸条に対して、０．０５〜５重量％が好ましく、０．１〜３重量％がより好ましく、０．１〜２重量％がさらに好ましい。０．０５重量％未満の場合、本発明の効果を発揮することができない場合がある。一方、５重量％超の場合、処理剤の不揮発分が糸道に脱落しやすく、熱ローラー上のタールが著しく増加し、毛羽、断糸に繋がる場合がある。
【００９８】
合成繊維フィラメント糸条としては、ポリエステル繊維、ポリアミド繊維、ポリオレフィン繊維等の合成繊維のフィラメント糸条が挙げられる。本発明の合成繊維用処理剤は、ポリエステル繊維、ポリアミド繊維、ポリオレフィン繊維等の合成繊維に適している。ポリエステル繊維としては、エチレンテレフタレートを主たる構成単位とするポリエステル（ＰＥＴ）、トリメチレンエチレンテレフタレートを主たる構成単位とするポリエステル（ＰＴＴ）、ブチレンエチレンテレフタレートを主たる構成単位とするポリエステル（ＰＢＴ）、乳酸を主たる構成単位とするポリエステル（ＰＬＡ）等が挙げられ、ポリアミド繊維としては、ナイロン６、ナイロン６６等が挙げられ、ポリオレフィン繊維としては、ポリプロピレン、ポリエチレン等が挙げられる。合成繊維フィラメント糸条の製造方法としては、特に限定はなく、公知の手法を採用できる。
【００９９】
本発明の繊維構造物は、上記の本発明の製造方法で得られた合成繊維フィラメント糸条を含むものである。具体的には、本発明の合成繊維用処理剤が付与された合成繊維フィラメント糸条を用いてウォータージェット織機、エアジェット織機、または、レピア織機で織られた織物、および丸編み機、経編み機、または、緯編み機で編まれた編物である。また繊維構造物の用途としては、タイヤコード、シートベルト、エアバッグ、魚網、ロープ等の産業資材、衣料用等が挙げられる。織物、編物を製造する方法としては、特に限定はなく、公知の手法を採用できる。
【実施例】
【０１００】
以下に、実施例により本発明を説明する、本発明はここに記載した実施例に限定されるものではない。なお、文中及び表中の「％」は「重量％」を意味する。【０１０１】
[実施例１]
表２に記載の成分を混合して、７０℃で均一になるまで攪拌し、処理剤（I）を調製した。上記で調製した各処理剤（I）を用いて、下記の方法により、凝固性と乳化液の安定性を評価した。その結果を表２に示す。【０１０２】
[実施例２〜４７、比較例１〜１７]
実施例１の処理剤（I）において、表２〜５に記載の処理剤成分及びそれらの配合量に変更する以外は、実施例１と同様に評価した。その結果を表２〜５に示す。【０１０３】
なお、表２〜５の処理剤成分の数字は、処理剤の不揮発分の重量部を示す。また、処理剤成分の詳細は、表１及び下記に示す。
表１は、グリセリンと直鎖脂肪酸とがエステル結合した構造を有するエステル成分であって、エステル成分を構成する直鎖脂肪酸の重量割合、エステル成分のヨウ素価、水酸基価、酸価、重量平均分子量を示すものである。エステル成分としては、天然より得られるエステルを公知の方法で精製したり、更に精製したエステルを公知の方法で融点差を利用して分離、再精製を行ったり、一般的に市販されているエステルを用いた。また、表１中のＣの次にくる数字は脂肪酸の炭素数を示し、Ｆの次にくる数字は脂肪酸中の二重結合の数を示す。【０１０４】
【表１】
0005824187.tif 000002
【０１０５】
＜エステル成分（Ｂ）＞
Ｂ１−１：ポリグリセリン（平均重合度１５）とＣ１２−１８の直鎖脂肪酸とのエステル、ヨウ素価４０、水酸基価８０、重量平均分子量４１００、
Ｂ１−２：ポリグリセリン（平均重合度１０）Ｃ１２−２２の直鎖脂肪酸とのエステル、ヨウ素価５０、水酸基価１２０、重量平均分子量２８００、
Ｂ１−３：ポリグリセリン（平均重合度４０）Ｃ１２−１８の直鎖及び分岐脂肪酸とのエステル、ヨウ素価４０、水酸基価２０、重量平均分子量１３０００、ＨＬＢ  ３、エステル化率９０％
Ｂ１−４：ポリグリセリン（平均重合度４）Ｃ１２−２２の直鎖脂肪酸とのエステル、ヨウ素価８０、水酸基価１５、重量平均分子量１７００、ＨＬＢ  ２、エステル化率９０％
Ｂ１−５：ポリグリセリン（平均重合度１０）とＣ１２−２２の直鎖脂肪酸とのエステル、ヨウ素価３０、水酸基価１１０、重量平均分子量２６００、ＨＬＢ  ５、エステル化率６０％
Ｂ２−１：ショ糖とＣ８−１８の直鎖および分岐脂肪酸とのエステル、ヨウ素価０、水酸基価２４０、重量平均分子量１１５０、ＨＬＢ  ５、エステル化率４０％
Ｂ２−２：ショ糖とＣ８−２２の直鎖脂肪酸とのエステル、ヨウ素価７０、水酸基価１０、重量平均分子量３０００、ＨＬＢ  ２、エステル化率９５％
Ｂ２−３：ショ糖とＣ１２−２２の直鎖脂肪酸とのエステル、ヨウ素価０、水酸基価１００、重量平均分子量１６５０、ＨＬＢ  ３、エステル化率６５％
Ｂ２−４：ショ糖とＣ１２−２２の直鎖脂肪酸とのエステル、ヨウ素価４０、水酸基価１００、重量平均分子量１７５０、ＨＬＢ  ３、エステル化率６０％【０１０６】
＜ノニオン界面活性剤＞
Ｃ−１：硬化ヒマシ油１モルにＥＯ２０モル付加したノニオン活性剤
Ｃ−２：硬化ヒマシ油１モルにＥＯ２０モル付加したエーテル型ノニオン活性剤とオレイン酸３モルとのエステル化物
Ｃ−３：ヒマシ油１モルにＥＯ１０モル付加したエーテル型ノニオン活性剤
Ｃ−４：ヒマシ油１モルにＥＯ４５モル付加したエーテル型ノニオン活性剤とオレイン酸３モルとのエステル化物
Ｃ−５：ソルビタン１モルにＥＯ２０モル付加したエーテル型ノニオン活性剤
Ｃ−６：ソルビタン１モルにＥＯ２０モル付加したエーテル型ノニオン活性剤とオレイン酸３モルとのエステル化物
Ｃ−７：ソルビタン１モルとオレイン酸１モルとのエステル化物
Ｃ−８：ポリエチレングリコール（分子量３００）とラウリン酸１モルとのエステル化物
Ｃ−９：ポリエチレングリコール（分子量６００）とオレイン酸２モルとのエステル化物
Ｃ−１０：ラウリルアルコール１モルにＥＯ７モル付加したエーテル型ノニオン活性剤
Ｃ−１１：ステアリルアルコール１モルにＥＯ１２モルＰＯ１５モルランダム付加したエーテル型活性剤
Ｃ−１２：ショ糖１モルとラウリン酸１モルとのエステル化物
Ｃ−１３：ショ糖１モルとラウリン酸２モルとのエステル化物【０１０７】
＜制電剤＞
Ｄ−１：イソステアリルホスフェートアミン塩
Ｄ−２：オレイルホスフェートＫ塩
Ｄ−３：ラウリルスルフォネートＮａ塩
Ｄ−４：オレイン酸Ｋ塩
＜その他平滑剤成分＞
Ｅ−１：鉱物油（１５０秒）
Ｅ−２：ラウリルアルコール脂肪酸（Ｃ１８Ｆ１）エステル
Ｅ−３：オクチルアルコール脂肪酸（Ｃ１６，Ｃ１８）エステル
Ｅ−４：ペンタエリスリトール脂肪酸（Ｃ１０）エステル
Ｅ−５：アジピン酸ジオレイル【０１０８】
（凝固性）
処理剤（I）を容量１００mＬのふた付きガラス瓶中に８０ｍＬ入れ、容器を密閉し、所定温度（５℃）に設定したエスペック株式会社製環境試験機（ＰＬ−３ＫＰ）に処理剤（I）を封入したガラス瓶を７２時間静置した。その後の処理剤（I）の外観を目視判定し、以下の基準により凝固性を評価した。
○：凝固しておらず、流動性がある。
△：外観に曇り、濁りがあり、一部が固化している。
×：外観に曇り、濁りがあり、大半が固化している。【０１０９】
（乳化液の安定性）
凝固性の評価で用いた処理剤（I）の入ったふた付きガラス瓶を所定温度（２０℃）に設定したエスペック株式会社製環境試験機（ＰＬ−３ＫＰ）に２時間静置した。その後、処理剤（I）を２０℃の攪拌下のイオン交換水に徐々に投入した。投入後、均一な状態になるまで６０分攪拌し、不揮発分濃度が１５重量％である処理剤（II）（Ｏ／Ｗ型エマルション状態）を調製した。得られた処理剤（II）を２０℃で１日保存した。その後の処理剤（II）の外観目視判定し、以下の基準により乳化液の安定性を評価した。
○：均一な乳化状態を維持している。
△：液面に浮遊物が見られる。
×：分離している。【０１１０】
次に、温度変化による製糸性の変動抑制を評価した。
処理剤（I）をそれぞれ３℃、５℃、１５℃、２５℃、３５℃で７２時間静置後、２０℃で２時間静置した。その後の各処理剤（I）を２０〜３０℃の攪拌下のイオン交換水に徐々に投入した。投入後、均一な状態になるまで６０分攪拌し、不揮発分濃度が１５重量％である処理剤（III）（Ｏ／Ｗ型エマルション状態）を調製した。調製した処理剤（III）を用いて、以下の方法で、断糸数、毛羽数を評価した。【０１１１】
溶融紡糸工程において、ポリエステルポリマーを溶融紡糸し、冷却固化した糸条に対して、上記で調製した処理剤（III）を、ノズル給油法を用いて、不揮発分の付与量が０．８重量％となるよう付与した。
処理剤が付与された糸条は、一旦巻き取ること無く連続して延伸され、１４０℃のホットローラーを介し、２．６倍に延伸し、８３デシテックス、３６フィラメントを得た。延伸、熱セットされた糸条は巻き上げられるが、巻き上げ直前に糸条にインターレースをかけ、フィラメント相互を集束させた。インターレースは高圧の流体、例えば高圧空気を、ノズルを通して噴きつけることによって行った。２４時間走行させたときの毛羽、断糸について、下記の基準で評価した。【０１１２】
（断糸数）
発生した断糸数を次の基準で評価した。
○：断糸数  １回未満
△：断糸数  １回以上〜３回未満
×：断糸数  ３回以上【０１１３】
（毛羽数）
１００万ｍ当たりの毛羽数について、フライカウンター（東レエンジニア社製）を用いて測定し、次の基準で評価した。
○：毛羽数  １個未満
△：毛羽数  １個以上〜３個未満
×：毛羽数  ３個以上【０１１４】
【表２】
0005824187.tif 000003
【０１１５】
【表３】
0005824187.tif 000004
【０１１６】
【表４】
0005824187.tif 000005
【０１１７】
【表５】
0005824187.tif 000006
【０１１８】
表２〜５からわかるように、本発明の実施例１〜４７は、凝固し難く、乳化液の安定性に優れている。さらに、凝固し難い処理剤を用いた処理剤は季節要因等の温度変化による製糸性の変動を抑制して、毛羽や糸切れを低減させることができる。そのため、高品位な布帛を得ることができる。
一方、比較例１〜１７は、凝固性が劣り、乳化液の安定性に劣る。さらに、凝固性が劣り、乳化液の安定性が悪い処理剤は、紡糸工程での毛羽や糸切れに繋がり、満管率の低下や後加工工程での製織性・製編性不良につながる。
【産業上の利用可能性】
【０１１９】
本発明の合成繊維処理剤は、ターポリン、タイヤコード、シートベルト、エアバッグ、魚網、ロープ等の産業資材、織物や編み物等の衣料用等に用いられる合成繊維フィラメント糸条に好適である。